FR 3140994 A1 20240419 FR 2210614 A 20221014 Procédé de fabrication d’une structure thermoélectrique comprenant les étapes suivantes : a) fournir un substrat (100), recouvert par une couche métallique (300), b) former un élément thermoélectrique (200), sur la couche métallique (300), par fabrication additive, de préférence par SLS ou FLLP, moyennant quoi on obtient une structure thermoélectrique comprenant le substrat (100) recouvert successivement par la couche métallique (300) et par l’élément thermoélectrique (200). c) éventuellement retirer le substrat (100), moyennant quoi on obtient une structure thermoélectrique comprenant la couche métallique (300) et l’élément thermoélectrique (200). Figure pour l’abrégé : 1C PROCEDE DE METALLISATION D’UN ELEMENT THERMOELECTRIQUE La présente invention se rapporte au domaine général des modules thermoélectriques. L’invention concerne un procédé de fabrication de structures thermoélectriques. L’invention concerne également une structure thermoélectrique obtenue par un tel procédé. L’invention concerne également des dispositifs thermoélectriques comprenant deux structures thermoélectriques ainsi obtenues, l’une étant d’un premier type de conductivité et l’autre étant d’un deuxième type de conductivité. L’invention trouve des applications dans de nombreux domaines industriels, et notamment pour les applications ayant besoin de générateurs thermoélectriques, où un gradient thermique est disponible (exemple transports, industries, etc.), les applications de générateur thermoélectrique à radioisotope, les applications Peltier ou encore les applications de capteurs thermiques. L’invention est particulièrement intéressante puisqu’elle permet de former des structures/dispositifs thermoélectriques présentant de faibles résistivités. ÉTAT DE LA TECHNIQUE ANTÉRIEURE Généralement, les modules thermoélectriques (TE) comprennent un ensemble de premiers plots en un matériau thermoélectrique d’un premier type de conductivité et un ensemble de deuxièmes plots en un matériau piézoélectrique d’un deuxième type de conductivité. Par exemple, le premier matériau est un matériau de type N (i.e. à conductivité de type N) et le deuxième matériau est un matériau de type P (i.e. à conductivité de type P). Les plots sont connectés électriquement en série et thermiquement en parallèle. Les plots sont reliés entre eux par des éléments métalliques. Les jonctions thermoélectriques sont aussi appelées jonctions NP. Les plots sont maintenus par des substrats en céramique disposés de part et d’autre des ensembles de plots. Les performances électriques d’un dispositif TE en mode générateur sont données par : - une résistance électrique interne Rint définie selon (1) : R int = N x ρ np x L / A + R c + R met (1) avec N le nombre de jonctions np, ρ np la résistivité électrique des matériaux NP , L la longueur d’une ligne ou épaisseur d’un plot, A la section d’une ligne ou d’un plot, R c la résistance totale des contacts et R met la résistance totale des jonctions métalliques - une puissance électrique utile Pu définie selon (2) : Pu = V oc ² / 4R int avec V oc la tension générée par le module TE Ainsi, pour disposer d’une puissance élevée, il faut avoir une résistance électrique interne faible, et donc diminuer la contribution de la résistance totale des contacts Rc et de la résistance totale des jonctions métalliques Rmet. Classiquement, la fabrication des modules TE est généralement réalisée à partir des étapes suivantes : fabrication des matériaux TE (frittage), mise en forme des plots, métallisation des plots, assemblage avec les substrats. Les connections métalliques sont réalisées directement sur les substrats, par exemple par la technique dite du cuivre direct (ou DBC pour ‘Direct Bonding Copper’), puis brasage et pressage avec les plots. Cependant, ce procédé de fabrication est relativement complexe et limite beaucoup la géométrie et la modularité du dispositif thermoélectrique fabriqué. Il existe également des modules TE sans substrat, aussi appelés « modules squelettes ». Ces modules n’ont donc pas de perte thermique due aux substrats. Cependant, ils ne peuvent être en contact avec des surfaces conductrices électriquement. Il est également possible d’utiliser des plots TE réalisés à partir de plusieurs matériaux TE. Ces plots dits segmentés permettent de s’accommoder d’une plus grande différence de température aux extrémités du module car les matériaux utilisés sont généralement optimisés pour des gammes de température différentes. Un but de la présente invention est de proposer un procédé de fabrication de structures thermoélectriques, simple à mettre œuvre, et permettant de fabriquer des structures thermoélectriques ayant de bonnes propriétés électriques (notamment, une faible résistance de contact) et/ou de bonnes propriétés thermiques. Pour cela, la présente invention propose un procédé de fabrication d’une structure thermoélectrique comprenant les étapes suivantes : a) fournir un substrat, recouvert complètement ou localement, par une couche métallique, b) former un élément thermoélectrique en un matériau thermoélectrique, sur la couche métallique, par fabrication additive, de préférence par SLS ou FLLP, moyennant quoi on obtient une structure thermoélectrique comprenant le substrat recouvert successivement par la couche métallique et par l’élément thermoélectrique. L’invention se distingue fondamentalement de l’art antérieur par la mise en œuvre d’une étape au cours de laquelle la fonctionnalisation (métallisation) de l’élément thermoélectrique (par exemple un plot thermoélectrique) est réalisée lors du procédé de fabrication additive. Ceci conduit non seulement à une diminution conséquente du nombre d’étapes et donc à une simplification du procédé par rapport aux procédés de l’art antérieur, mais aussi à un gain de temps considérable et à une diminution des coûts. La métallisation obtenue présente une bonne tenue mécanique et de bonnes propriétés de conduction électrique et/ou thermique. De préférence, la technique de fabrication additive est une technique de fusion laser sur lit de poudre (FLLP ou PBF pour « Powder Bed Fusion » en terminologie anglo-saxonne) ou une technique de Frittage Sélectif par Laser (FLS ou SLS pour « Selective Laser Sintering »). Avantageusement, le procédé comporte une étape c) ultérieure au cours de laquelle on retire le substrat, moyennant quoi on obtient une structure thermoélectrique comprenant la couche métallique et l’élément thermoélectrique. Avantageusement, l’élément thermoélectrique est une pièce ayant la forme d’un peigne délimitant une base et une pluralité de branches, sensiblement parallèles entre elles, s’étendant sensiblement orthogonalement à partir de la base, la pluralité de branches ayant une première extrémité et une deuxième extrémité, la première extrémité étant reliée à la base, et la deuxième extrémité de la pluralité de branches étant en contact avec la couche métallique. Avantageusement, l’élément thermoélectrique est un plot, ayant une base et une hauteur. Selon cette variante avantageuse, la couche métallique peut avoir une même surface que la surface de la base du plot. Toujours selon cette variante avantageuse, la couche métallique peut avoir une surface supérieure à la surface de la base du plot. Avantageusement, lors de l’étape a), la couche métallique recouvre localement le substrat de manière à former une pluralité d’ilots et un élément thermoélectrique ou plusieurs éléments thermoélectriques sont déposés sur chaque ilot lors de l’étape b). Avantageusement, le matériau thermoélectrique est Si, SiGe, Bi 2 Te 3 , Half-Heusler, Skutterudites. Avantageusement, le substrat est de l’acier 316L, l’aluminium, le titane, un alliage CuZr, une céramique ou du graphite. Avantageusement, la couche métallique est en un matériau choisi parmi Al, Ti, Cu, Au et Ni. Le procédé présente de nombreux avantages : - il présente un nombre faible d'étapes, - il est simple et économique, - il autorise une grande modularité de forme et de conception du dispositif thermoélectrique fabriqué, - les plots peuvent avoir des formes complexes. L’invention concerne également une structure thermoélectrique, obtenue par un tel procédé, comprenant successivement : - éventuellement un substrat, - une couche métallique, par exemple en Al, Ti, Cu, Au ou Ni, - un ou plusieurs éléments thermoélectriques, de préférence des plots, disposés sur la couche métallique. L’invention concerne également un dispositif thermoélectrique comprenant deux structures thermoélectriques, telles que définies précédemment, chaque structure comprenant : - éventuellement, un substrat, - une couche métallique, par exemple en Al, Ti, Cu, Au ou Ni, - un ou plusieurs éléments thermoélectriques, de préférence des plots, le ou les éléments thermoélectriques de l’une des structures thermoélectriques étant d’un premier type de conductivité et le ou les éléments thermoélectriques de l’autre des structures thermoélectriques étant d’un deuxième type de conductivité, opposé au premier type de conductivité. D’autres caractéristiques et avantages de l’invention ressortiront du complément de description qui suit. Il va de soi que ce complément de description n’est donné qu’à titre d’illustration de l’objet de l’invention et ne doit en aucun cas être interprété comme une limitation de cet objet. La présente invention sera mieux comprise à la lecture de la description d’exemples de réalisation donnés à titre purement indicatif et nullement limitatif en faisant référence aux dessins annexés sur lesquels : représentent, de manière schématique et en coupe, les différentes étapes d’un procédé de fabrication d’une structure thermoélectrique selon un premier mode de réalisation de l’invention. représentent, de manière schématique et en coupe, les différentes étapes d’un procédé de fabrication d’un dispositif thermoélectrique selon un deuxième mode de réalisation de l’invention. représentent, de manière schématique et en coupe, les différentes étapes d’un procédé de fabrication d’un dispositif thermoélectrique selon un troisième mode de réalisation de l’invention. représentent, de manière schématique et en coupe, les différentes étapes d’un procédé de fabrication d’un dispositif thermoélectrique selon un quatrième mode de réalisation de l’invention. représentent, de manière schématique et en coupe, les différentes étapes d’un procédé de fabrication d’une structure thermoélectrique selon un cinquième mode de réalisation de l’invention. représentent, de manière schématique et en coupe, les différentes étapes d’un procédé de fabrication d’une structure thermoélectrique selon un sixième mode de réalisation de l’invention. Les différentes parties représentées sur les figures ne le sont pas nécessairement selon une échelle uniforme, pour rendre les figures plus lisibles. Les différentes possibilités (variantes et modes de réalisation) doivent être comprises comme n’étant pas exclusives les unes des autres et peuvent se combiner entre elles. En outre, dans la description ci-après, des termes qui dépendent de l'orientation, tels que « dessus », «dessous », etc. d’une structure s'appliquent en considérant que la structure est orientée de la façon illustrée sur les figures. EXPOSÉ DÉTAILLÉ DE MODES DE RÉALISATION PARTICULIERS Bien que cela ne soit aucunement limitatif, l’invention est particulièrement intéressante pour des applications ayant besoin de générateurs thermoélectriques (GTE ou TEG pour « ThermoElectric Generator »), où un gradient thermique est disponible (exemple transports, industries, etc.), les applications de générateur thermoélectrique à radioisotope (GTR ou RTG pour « Radio-isotope ThermoElectric Generators ») en particulier pour SiGe, les applications Peltier ou encore les applications de capteurs thermiques. Comme représenté sur les figures 1A à 1C, 2A à 2B, 3A à 3C, 4A à 4B, 5A à 5C, 6A à 6D, le procédé de fabrication d’une structure thermoélectrique comprend les étapes suivantes : a) fournir un substrat 100, recouvert complètement ou localement, par une couche métallique 300, b) former un élément thermoélectrique 200 en un matériau thermoélectrique, sur la couche métallique 300, par fabrication additive, de préférence par SLS ou FLLP, moyennant quoi on obtient une structure thermoélectrique comprenant le substrat 100 recouvert successivement par la couche métallique 300 et par l’élément thermoélectrique (200), c) optionnellement, retirer le substrat 100, moyennant quoi on obtient une structure thermoélectrique comprenant la couche métallique 300 et l’élément thermoélectrique (200). Le substrat 100 fourni à l’étape a) peut être un plateau ou un sur-plateau. Dans les machines de fabrication additive, les sur-plateaux se fixent directement sur les plateaux, et permettent, non seulement, d’obtenir des épaisseurs plus fines (entre 200µm et quelques millimètres), mais également, d’augmenter la nature des matériaux utilisables. Le sur-plateau est, avantageusement, en céramique. Le substrat 100 est, par exemple, en un métal (par exemple Al, Ti, Cu, Au ou Ni), en un alliage métallique, en un matériau semi-conducteur, en céramique ou en graphite. Par exemple, il est en acier 316L, Aluminium, Titane, CuZr, céramique ou graphite. Le substrat 100 peut avoir une épaisseur allant de quelques centaines de micromètres à quelques centimètres, et de préférence de quelques centaines de micromètres à quelques millimètres. Le substrat 100 fourni à l’étape a) est recouvert par une couche métallique 300 (aussi appelée couche d’accroche) en un troisième matériau. La couche d’accroche 300 peut être déposée, par exemple, par dépôt Physique en phase Vapeur (ou PVD pour « Physical Vapor Deposition » en anglais), évaporation, pulvérisation. La couche d’accroche 300 peut recouvrir localement (figures 1A, 2A, 3A, 4A, 6A) ou complètement ( ) le substrat 100. Par exemple, la couche d’accroche métallique 300 forme des ilots à la surface du substrat 100. Pour obtenir une couche métallique 300 recouvrant localement le substrat 100, il est possible de réaliser un dépôt localisé de cette couche. Alternativement, il est possible de réaliser un dépôt pleine plaque d’une couche continue suivi d’une étape au cours de laquelle on retire une partie de la couche continue, par exemple par gravure, pour former les ilots. La couche d’accroche métallique 300 est en un matériau différent de celui du substrat 100. La couche d’accroche 300 est, par exemple, en métal ou en un alliage métallique. De préférence, le métal est choisi parmi Al, Ti, Cu, Au et Ni. Plusieurs couches peuvent être superposées, par exemple, il peut s’agit d’un bicouche ou d’un tricouche. On pourra choisir un tricouche formé d’une couche de cuivre, d’une couche de nickel et d’une couche d’or. A titre illustratif et non limitatif, il est possible de choisir un tricouche formé de Cu (par exemple 200nm) + Ni (par exemple 5µm) + Au (par exemple 10nm). Après la formation de la couche d’accroche 300, une étape de recuit peut être réalisée. Lors de l’étape b), l’élément thermoélectrique 200 est formé sur la couche d’accroche métallique 300. Il est directement en contact avec cette couche d’accroche 300. L’élément thermoélectrique 200 est en un deuxième matériau. Le deuxième matériau est, de préférence, choisi parmi Si, SiGe, MnSi Bi 2 Te 3 , Half-Heusler, Skutterudites. Les Skutterudites sont des espèces minérales composées d'arséniure de cobalt et de nickel de formule (Co, Ni)As 3 -x avec des traces de S, Bi, Cu, Pb, Zn, Ag, Fe et Ni. L’élément thermoélectrique 200 peut être à conductivité de type N pour favoriser le déplacement des électrons (c'est-à-dire que le matériau qui le compose est à coefficient Seebeck strictement négatif) ou à conductivité de type P pour favoriser le déplacement des trous (c'est-à-dire que le matériau qui le compose est à coefficient Seebeck strictement positif). Par exemple, le matériau thermoélectrique dopé de type N est un alliage silicium-germanium (SiGe) dopé par du phosphore ou du polysilicium dopé de type N. Le dopant de type N peut être du phosphore ou de l'arsenic. Par exemple, le matériau de type P est un alliage silicium-germanium (SiGe) dopé par du bore ou encore du polysilicium dopé de type P. Le dopant de type P est préférentiellement du bore. Le dopant est, avantageusement, intégré directement dans la poudre de base. Un élément thermoélectrique 200 ( , 2B, 3B, 6B) ou plusieurs éléments thermoélectriques 200, 201 peuvent être formés sur chaque ilot ( ). L’élément thermoélectrique 200 déposé à l’étape b) est obtenu par fabrication additive. Le procédé consiste à déposer le matériau en plusieurs passes successives sur la couche d’accroche 300. A l’issue des dépôts successifs on obtient l’élément thermoélectrique. Le substrat peut être un plateau ou un sur-plateau. La technique de fabrication additive est, de préférence, une technique de fusion laser sur lit de poudre (FLLP ou PBF pour « Powder Bed Fusion » en terminologie anglo-saxonne) ou une technique de Frittage Sélectif par Laser (« SLS » qui est l'acronyme pour « Selective Laser Sintering ») selon la terminologie anglo-saxonne. Les procédés FLLP consistent à faire fondre certaines régions d’un lit de poudre, par exemple au moyen d’un faisceau laser. Dans le procédé SLS, les poudres sont frittées. Les matériaux des poudres ne passent pas en phase liquide. Cependant, d'autres techniques de fabrication additive peuvent être envisagées, comme le « Cold Spray », « Electron Beam Melting », etc. L’élément thermoélectrique 200 déposé à l’étape b) peut prendre plusieurs formes. Selon une première variante de réalisation avantageuse, l’élément thermoélectrique 200 est une pièce en forme de peigne ( ). La pièce a la forme d’un peigne délimitant une base et une pluralité de branches, sensiblement parallèles entre elles, s’étendant sensiblement orthogonalement à partir de la base. La pluralité de branches a une première extrémité et une deuxième extrémité. La première extrémité est reliée à la base, et la deuxième extrémité est en contact avec la couche d’accroche métallique 300. Par « sensiblement orthogonal », on entend « orthogonal » ou « orthogonal à plus ou moins 10° de tolérance ». Par « sensiblement parallèle », on entend « parallèle » ou « parallèle à plus ou moins 10° de tolérance ». Selon une autre variante de réalisation, l’élément thermoélectrique 200 est un plot (figures 1B, 2B, 3B, 4B, 6A). Le plot a une base ayant une surface et une hauteur. La couche métallique 300 peut avoir la même surface que la surface de la base du plot ou de la deuxième extrémité des branches du peigne. La couche métallique 300 peut avoir une surface supérieure à la surface de la base du plot. De manière très avantageuse, lors de l’étape b), plusieurs plots 200, 201 sont déposés sur la couche métallique 300 ( ). A l’issue de l’étape b), on obtient une structure thermoélectrique comprenant un substrat 100, une couche d’accroche 300 continue ou discontinue, par exemple, sous forme d’ilots, sur laquelle sont formés un ou plusieurs éléments thermoélectriques 200. Après l’étape b), un recuit thermique peut être réalisé. Avantageusement, entre l’étape b) et l’étape c), le procédé comprend une étape additionnelle au cours de laquelle on dépose sur l’élément thermoélectrique 200 une couche de métallisation intermédiaire 400 ( ) puis un élément thermoélectrique additionnel 500 en un quatrième matériau ( ). Le quatrième matériau est différent du deuxième matériau. Lors de l’étape c), le substrat 100 retiré. Le substrat 100 peut être retiré par découpe laser, jet d’eau, scie à fil, etc. A l’issue de l’étape c), on obtient une structure thermoélectrique comprenant une couche d’accroche métallique 300 sur laquelle sont formés un ou plusieurs éléments thermoélectriques 200. Ainsi, à l’issue de l’étape b) ou de l’étape c), on obtient ainsi une première structure thermoélectrique. Avantageusement, le procédé de fabrication précédemment décrit est mis en œuvre pour fabriquer une deuxième structure thermoélectrique (figures 2C, 3D et 4C). La deuxième structure comprend successivement un substrat 110, une couche métallique 310 et un ou plusieurs éléments thermoélectriques 210, 211 (figures 2C, 4C). Le matériau thermoélectrique de la deuxième structure est d’un dopage différent de celui de la première structure. Le substrat 110 peut être retiré pour avoir une structure thermoélectrique comprenant une couche métallique 310 et un ou plusieurs éléments thermoélectriques 210, 211 ( ). Les deux structures obtenues sont, avantageusement, assemblées et connectées électriquement pour former un dispositif thermoélectrique (figures 2D, 3E et 4D). Il est possible de connecter les dispositifs en série et/ou en parallèle. Il est avantageux de combiner des connexions série et des connexions en parallèle afin d’optimiser les performances électriques de sortie du dispositif thermoélectrique fabriqué. Les matériaux des couches métalliques 300, 310 des deux structures peuvent être identiques ou différents. Les matériaux des substrats 100, 110 utilisés peuvent être identiques ou différents. L’invention est particulièrement intéressante pour fabriquer des modules thermoélectriques classiques, des substrats DBC, des modules thermoélectriques dit squelettes ou encore des plots thermoélectriques segmentés. Le dispositif thermoélectrique obtenu peut fonctionner en mode Seebeck (i.e. le dispositif thermoélectrique est alors un générateur d'énergie électrique) ou en mode Peltier (i.e. le dispositif thermoélectrique est alors un générateur d'énergie thermique). Nous allons maintenant décrire plus en détail différents modes de réalisation en faisant référence aux figures annexées. Selon un premier mode de réalisation représenté aux figures 1A à 1C, le procédé comprend les étapes suivantes : a) fournir un substrat 100 en un premier matériau, recouvert localement par une couche métallique 300 formant des ilots en troisième matériau, b) déposer un plot thermoélectrique 200 en un deuxième matériau sur chaque ilot de la couche métallique 300, par fabrication additive, de préférence par SLS ou FLLP, la surface de la base des plots étant avantageusement de la même taille que la surface des ilots, c) retirer le substrat 100, moyennant quoi on obtient une structure thermoélectrique comprenant des plots thermoélectriques 200 recouverts par une couche métallique 300. Ce premier mode de réalisation est avantageux car il permet de métalliser simplement les plots en déposant une couche métallique 300 sur le plateau de la machine de fabrication additive. Selon un deuxième mode de réalisation représenté sur les figures 2A à 2D, le procédé comprend les étapes suivantes : a) fournir un substrat 100 en un premier matériau, recouvert localement par une couche métallique 300 formant des ilots en un troisième matériau, b) déposer un plot thermoélectrique 200 en un deuxième matériau sur chaque ilot de la couche métallique 300, par fabrication additive, de préférence par SLS ou FLLP, la surface de la base des plots étant avantageusement inférieure à la surface des ilots, moyennant quoi on obtient une première structure thermoélectrique comprenant un substrat 100 recouvert localement par une couche métallique 300 formant des ilots, un plot thermoélectrique 200 étant disposé sur chaque ilot, d) répéter les étapes a) et b) pour former une deuxième structure thermoélectrique comprenant un substrat 110 recouvert localement par une couche métallique 310 formant des ilots, chaque ilot étant recouvert par un plot thermoélectrique 210, le matériau thermoélectrique des plots thermoélectriques de la deuxième structure étant de conductivité opposée à celle du deuxième matériau de la première structure ( ), e) assembler et connecter électriquement la première structure thermoélectrique et la deuxième structure thermoélectrique ( ). Ce deuxième mode de réalisation est avantageux car il permet également de réaliser des modules squelettes. Selon un troisième mode de réalisation, représenté aux figures 3A à 3E, le procédé comprend les étapes suivantes : a) fournir un substrat 100 en un premier matériau, recouvert localement par une couche métallique 300 formant des ilots en un troisième matériau, b) déposer un plot thermoélectrique 200 en un deuxième matériau sur chaque ilot de la couche métallique 300, par fabrication additive, de préférence par SLS ou FLLP, la surface de la base des plots étant avantageusement inférieure à la surface des ilots, c) retirer le substrat 100, moyennant quoi on obtient une première structure thermoélectrique comprenant des plots thermoélectriques 200 recouverts par une couche métallique 300, d) répéter les étapes a) à c) pour former une deuxième structure thermoélectrique ( ), e) assembler et connecter électriquement la première structure thermoélectrique et la deuxième structure thermoélectrique ( ). Plus particulièrement, l’étape d) comprend ainsi les étapes suivantes : - fournir un substrat 110 en un matériau pouvant être identique ou différent de celui du substrat 100 de la première structure, le substrat 110 étant recouvert localement par une couche métallique 310 formant des ilots, - déposer un plot thermoélectrique 210 en un quatrième matériau sur chaque ilot de la couche métallique 310, par fabrication additive, de préférence par SLS ou FLLP, la surface de la base des plots étant avantageusement inférieure à la surface des ilots, les plots en matériau thermoélectrique de la deuxième structure étant un matériau de conductivité opposée à la conductivité du matériau thermoélectrique de la première structure thermoélectrique, - retirer le substrat 110, moyennant quoi on obtient une structure thermoélectrique comprenant des plots thermoélectriques 210, 211 recouverts par une couche métallique 310. Selon ce troisième mode de réalisation, on peut ainsi former des modules squelettes ( ). Selon un quatrième mode de réalisation, représenté aux figures 4A à 4D, le procédé comprend les étapes suivantes : a) fournir un substrat 100 en un premier matériau, recouvert localement par une couche métallique 300 en un troisième matériau, formant des ilots, b) déposer plusieurs plots thermoélectriques 200, 201, en un deuxième matériau sur chaque ilot de la couche d’accroche métallique 300, par fabrication additive, de préférence par SLS ou FLLP, moyennant quoi on obtient une structure comprenant un substrat 100 en un premier matériau recouvert par une couche métallique 300 formant des ilots, sur lesquels sont disposés plusieurs plots thermoélectriques 200, 201. Le même procédé est mis en œuvre pour fabriquer une structure additionnelle comprenant un substrat 110, recouvert localement par une couche métallique 310 formant des ilots sur lesquels sont formés plusieurs plots thermoélectriques 210, 211 par fabrication additive ( ). Les plots thermoélectriques 210, 211 de la deuxième structure ont une conductivité opposée à la conductivité des plots 200, 210 de la première structure. Les substrats 100, 110 des deux structures sont, avantageusement, des sur-plateaux en céramique, ayant par exemple une épaisseur entre 200µm et quelques millimètres (par exemple 3 millimètres). Les deux structures sont ensuite assemblées ( ). Ce quatrième mode de réalisation est particulièrement intéressant car il permet de combiner des connexions série / parallèle et ainsi optimiser les performances électriques de sortie. En effet, il est possible de relier électriquement à façon les différents plots thermoélectriques. Usuellement, tous les plots sont reliés électriquement en série. Mais ceci peut amener à obtenir des tensions de sortie élevées (de plusieurs volts), ce qui est incompatible avec une électronique associée (« power management unit ») pour laquelle les tensions sont généralement de quelques volts. Ce mode de réalisation permet de relier certains plots en parallèle tout en diminuant la tension de sortie, et tout en maintenant la puissance générée. Selon un cinquième mode de réalisation représenté sur les figures 5A à 5C, le procédé comprend les étapes suivantes : a) fournir un substrat 100 en un premier matériau, recouvert par une couche d’accroche métallique 300 en un troisième matériau, b) former une pièce thermoélectrique 200 en forme de peigne, en un deuxième matériau sur la couche d’accroche métallique 300, par fabrication additive, de préférence par SLS ou FLLP, c) retirer le substrat 100 et découper la couche d’accroche métallique 300 à la taille de la deuxième extrémité des branches, moyennant quoi on obtient un peigne 200 ayant des branches métallisées par une couche métallique 300. Le même procédé est mis en œuvre pour fabriquer un autre peigne en un matériau de conductivité opposée au premier peigne. Les deux peignes sont ensuite assemblés. Selon un sixième mode de réalisation représenté sur les figures 6A à 6D, le procédé comprend les étapes suivantes : a) fournir un substrat 100 en un premier matériau, recouvert localement par une couche métallique 300, de manière à former des ilots métalliques, b) déposer un plot thermoélectrique 200 en un deuxième matériau sur chaque ilot métallique recouvrant le substrat 100, par fabrication additive, de préférence par SLS ou FLLP, puis une couche de métallisation 400 et un autre élément thermoélectrique 500 en un autre matériau thermoélectrique, c) retirer le substrat 100, moyennant quoi on obtient une structure thermoélectrique comprenant une couche métallique 300 recouverte par un premier plot thermoélectrique 200, une couche de métallisation 400 puis un second plot thermoélectrique 500. Ce mode de réalisation est particulièrement avantageux pour fabriquer des plots thermoélectriques segmentés. Procédé de fabrication d’une structure thermoélectrique comprenant les étapes suivantes : a) fournir un substrat (100), recouvert complètement ou localement, par une couche métallique (300), b) former un élément thermoélectrique (200) en un matériau thermoélectrique, sur la couche métallique (300), par fabrication additive, de préférence par SLS ou FLLP, moyennant quoi on obtient une structure thermoélectrique comprenant le substrat (100) recouvert successivement par la couche métallique (300) et par l’élément thermoélectrique (200). Procédé selon la revendication 1, caractérisé en ce que le procédé comporte une étape c) ultérieure au cours de laquelle on retire le substrat (100), moyennant quoi on obtient une structure thermoélectrique comprenant la couche métallique (300) et l’élément thermoélectrique (200). Procédé selon l’une des revendications 1 à 2, caractérisé en ce que l’élément thermoélectrique (200) est un plot, ayant une base et une hauteur. Procédé selon la revendication 3, caractérisé en ce que la couche métallique (300) a une même surface que la surface de la base du plot. Procédé selon la revendication 3, caractérisé en ce que la couche métallique (300) a une surface supérieure à la surface de la base du plot. Procédé selon l’une des revendications 1 à 5, caractérisé en ce que, lors de l’étape a), la couche métallique (300) recouvre localement le substrat (100) de manière à former une pluralité d’ilots et en ce qu’un élément ou plusieurs éléments thermoélectriques (200) sont déposés sur chaque ilot lors de l’étape b). Procédé selon l’une des revendications 1 à 2, caractérisé en ce que l’élément thermoélectrique (200) est une pièce ayant la forme d’un peigne délimitant une base et une pluralité de branches, sensiblement parallèles entre elles, s’étendant sensiblement orthogonalement à partir de la base, la pluralité de branches ayant une première extrémité et une deuxième extrémité, la première extrémité étant reliée à la base, et la deuxième extrémité de la pluralité de branches étant en contact avec la couche métallique (300). Procédé selon l’une quelconque des revendications précédentes, caractérisé en ce que le matériau thermoélectrique est Si, SiGe, Bi 2 Te 3 , Half-Heusler, Skutterudites. Procédé selon l’une quelconque des revendications précédentes, caractérisé en ce que le substrat (100) est de l’acier 316L, l’aluminium, le titane, un alliage CuZr, une céramique ou du graphite. Procédé selon l’une quelconque des revendications précédentes, caractérisé en ce que la couche métallique (300) est en un matériau choisi parmi Al, Ti, Cu, Au et Ni. Structure thermoélectrique obtenue par le procédé selon l’une quelconque des revendications précédentes, comprenant successivement : - éventuellement un substrat (100), - une couche métallique (300), par exemple en Al, Ti, Cu, Au ou Ni, - un ou plusieurs éléments thermoélectriques (200), de préférence des plots, disposés sur la couche métallique (300). Dispositif thermoélectrique comprenant deux structures thermoélectriques, telles que définie dans la revendication 11, chaque structure comprenant : - éventuellement un substrat (100, 110), - une couche métallique (300, 310), par exemple en Al, Ti, Cu, Au ou Ni, - un ou plusieurs éléments thermoélectriques (200, 201, 210, 211), de préférence des plots. le ou les éléments thermoélectriques (200, 201) de l’une des structures thermoélectriques étant d’un premier type de conductivité et le ou les éléments thermoélectriques (210, 211) de l’autre des structures thermoélectriques étant d’un deuxième type de conductivité, opposé au premier type de conductivité.